"少なくともA両親媒性を示すN置換メタアクリルアミドモノマーを構成成分とし、側鎖に重合性官能基を有するオリゴマーまたはポリマー、及びB分子内に2個以上の重合性官能基を有する多官能モノマーを1種類以上、を含有する紫外線硬化型プラスチック基材用ハードコート組成物。前記A成分がAa1N置換メタアクリルアミドモノマー、a2水酸基を有するメタアクリルアミドモノマーまたはメタアクリル酸エステルモノマーを構成成分とする共重合プレポリマーとa3水酸基と反応し得る官能基を有するメタアクリル酸エステルモノマーを反応させることにより得ることができるオリゴマーまたはポリマーである請求項1記載の紫外線硬化型プラスチック基材用ハードコート組成物。A成分及びB成分の合計量100重量部のうち、A成分が10~70重量部の範囲である請求項1~2のいずれかに記載の紫外線硬化型プラスチック基材用ハードコート組成物。C単官能モノマーをA成分及びB成分の合計量100重量部に対して50重量部以下の範囲で添加した請求項1~3のいずれかに記載の紫外線硬化型プラスチック基材用ハードコート組成物。D有機溶剤をA成分及びB成分の合計量100重量部に対して100重量部以下の範囲で添加した請求項1~4のいずれかに記載の紫外線硬化型ハードプラスチック基材用コート組成物。請求項1~5のいずれかに記載の紫外線硬化型ハードコート組成物にE光重合開始剤を添加して基材上に塗布し、紫外線を照射して硬化させたことを特徴とするハードコート層。請求項6記載のハードコート層で被覆された基材。本発明は、このような従来の紫外線硬化型プラスチック基材用ハードコート組成物に認められる欠点を解消し、紫外線硬化時の体積収縮を抑制するだけでなく、硬度や耐擦傷性、密着性、相溶性のバランスに優れた紫外線硬化型プラスチック基材用ハードコート組成物を提供するものである。本発明者らは、かかる事情を鑑み鋭意研究を重ねた結果、少なくともAN置換メタアクリルアミドモノマーを構成成分とし、側鎖に重合性官能基を有するオリゴマーまたはポリマー、及びB分子内に2個以上の重合性官能基を有する多官能モノマーを1種類以上、を含有する紫外線硬化型プラスチック基材用ハードコート組成物が、上記課題の解決に合致することを見出し、本発明に到達した。本発明に記載の紫外線硬化型ハードコート組成物は、多官能モノマーや単官能モノマー、溶剤との相溶性に優れ、紫外線を照射することにより硬化する際の体積収縮を抑制でき、硬度や耐擦傷性、耐湿性、耐カール性、密着性に優れたプラスチック基材用塗膜を形成可能なものである。以下、本発明についてさらに詳しく説明する。本発明で用いられるポリマーAは、a1N置換メタアクリルアミドモノマー、a2水酸基を有するメタアクリルアミドモノマーまたはメタアクリル酸エステルモノマーを溶媒中で重合して共重合プレポリマーを合成し、得られたプレポリマーとa3水酸基と反応し得る官能基を有するメタアクリル酸エステルモノマーとを反応させることにより得られるものである。a1両親媒性を示すN置換メタアクリルアミドモノマーの例としては、ジメチルメタアクリルアミド、ジエチルメタアクリルアミド、メチルエチルメタアクリルアミド、イソプロピルメタアクリルアミド、n-プロピルメタアクリルアミド、t-ブチルメタアクリルアミド、ダイアセトンメタアクリルアミド、ジメチルアミノプロピルメタアクリルアミド、メトキシメチルメタアクリルアミド、エトキシメチルメタアクリルアミド、プロポキシメチルメタアクリルアミド、メタアクリロイルモルホリン、メタアクリロイルピペリジン、メタアクリロイルピロリジンなどが挙げられる。これらが、相溶性に優れ、かつ密着性、硬度、耐擦傷性にも優れる塗膜を形成可能なものとして好適であり、好ましくはジメチルメタアクリルアミド、ジエチルメタアクリルアミド、メチルエチルメタアクリルアミドである。a2水酸基を有するメタアクリルアミドモノマーまたはメタアクリル酸エステルモノマーの例としては、メチロールメタアクリルアミド、2-ヒドロキシエチルメタアクリルアミド、2-ヒドロキシプロピルメタアクリルアミド、N,N-ジヒドロキシエチルメタアクリルアミド、2-ヒドロキシエチルメタアクリレート、2-ヒドロキシプロピルメタアクリレート、3-ヒドロキシ-1-アダマンチルメタアクリレート、4-ヒドロキシブチルメタアクリレート、ペンタエリスリトールトリメタアクリレート、ジペンタエリスリトールペンタメタアクリレートなどが挙げられる。これらが、相溶性に優れ、かつ密着性、硬度、耐擦傷性にも優れる塗膜を形成可能なものとして好適であり、好ましくは2-ヒドロキシエチルメタアクリルアミド、N,N-ジヒドロキシエチルメタアクリルアミド、2-ヒドロキシプロピルメタアクリルアミド、2-ヒドロキシエチルメタアクリレート、2-ヒドロキシプロピルメタアクリレート、4-ヒドロキシブチルメタアクリレートであり、更に好ましくは2-ヒドロキシエチルメタアクリルアミド、2-ヒドロキシエチルメタアクリレート、4-ヒドロキシブチルメタアクリレートである。a3水酸基と反応し得る官能基を有するメタアクリル酸エステルモノマーの例としては、メタアクリロイルオキシエチルイソシアネート、メタアクリロイルイソシアネートなどのイソシアネート基含有メタアクリレート、グリシジルメタアクリレート、4-ヒドロキシブチルメタアクリレートグリシジルエーテルなどのグリシジル基含有メタアクリレート、メタアクリル酸、アクリル酸ダイマー、EO変性コハク酸メタアクリレート、EO変性フタル酸メタアクリレートなどのカルボキシル基含有メタアクリレートなどが挙げられる。これらが、相溶性に優れ、かつ密着性、硬度、耐擦傷性にも優れる塗膜を形成可能なものとして好適であり、好ましくはメタアクリロイルオキシエチルイソシアネート、メタアクリロイルイソシアネートなどのイソシアネート基含有メタアクリレートである。本発明で用いられるポリマーの重合方法としては、溶液重合、滴下重合、沈殿重合、懸濁重合、エマルジョン重合、塊状重合など、公知の方法により行うことができる。本発明で用いられるポリマーAの重合モル比は、a1/a2が80/20~30/70の範囲であることが好ましいがこの限りではない。さらに好ましくは、70/30~40/60の範囲である。a2成分が20より少ないと十分な硬度や耐擦傷性を持つハードコート層を得ることがでず、a2成分が60より多いと硬化収縮を抑制することができない。a2成分とa3成分の反応方法としては、水酸基とイソシアネート基の反応の場合、ジブチルスズジラウレートなどのスズ系触媒を、水酸基とグリシジル基の反応の場合、トリフェニルホフフィンなどのホスフィン系触媒を、水酸基とカルボキシル基の反応の場合、反応温度はトリフルオロメタンスルホン酸などの強酸触媒を使用した公知の方法により行うことができる。a2成分とa3成分の反応モル比は、a2/a3が1/1~1/2の範囲であることが好ましいがこの限りではない。さらに好ましくは、1/1~1/1.5の範囲である。a3成分が1より少ないとa2成分の水酸基がポリマー中に残存し、ハードコート層の耐湿性に影響を及ぼす。a3成分が2より多いとモノマーとして残存するa3成分が増加し、十分な硬度や耐擦傷性を持つハードコート層を得ることができない。本発明で用いられるポリマーAの重量平均分子量は、5000~100000の範囲であることが好ましいがこの限りではない。さらに好ましくは10000~50000の範囲である。重量平均分子量が5000より小さいと紫外線硬化時の体積収縮を抑制することができず、重量平均分子量が100000より大きいと、粘度が高くなりすぎてハンドリングが困難になる。本発明で用いられるポリマーAの含有量としては、特に限定されないが、A成分及びB成分の合計量100重量部のうち、前記Aが10~70重量部の範囲であることが好ましい。さらに好ましくは、30~50重量部の範囲である。前記Aが10より少ないと紫外線硬化時の体積収縮を抑制することができず、前記Aが70より多いと十分な硬度や耐擦傷性を持つハードコート層を得ることができない。本発明におけるB分子内に2個以上の重合性官能基を有する多官能モノマーとしては、1,4-ブタンジオールジメタアクリレート、1,6-ヘキサンジオールジメタアクリレート、1,9-ノナンジオールジメタアクリレート、1,10-デカンジオールジメタアクリレート、グリセリンジメタアクリレート、ネオペンチルグリコールジメタアクリレート、エチレングリコールジメタアクリレート、トリエチレングリコールジメタアクリレート、ポリエチレングリコールジメタアクリレート、ヒドロキシピバリン酸ネオペンチルグリコールジメタアクリレート、ジシクロペンタニルジメタアクリレート、カプロラクトン変性ジシクロペンテニルジメタアクリレート、エチレンオキシド変性リン酸ジメタアクリレート、アリル化シクロヘキシルジメタアクリレート、イソシアヌレートジメタアクリレート、トリメチロールプロパントリメタアクリレート、ジペンタエリスリトールトリメタアクリレート、プロピオン酸変性ジペンタエリスリトールトリメタアクリレート、ペンタエリスリトールトリメタアクリレート、プロピレンオキシド変性トリメチロールプロパントリメタアクリレート、トリスメタアクリロキシエチルイソシアヌレート、ジペンタエリスリトールペンタメタアクリレート、プロピオン酸変性ジペンタエリスリトールペンタメタアクリレート、ジペンタエリスリトールヘキサメタアクリレート、カプロラクトン変性ジペンタエリスリトールヘキサメタアクリレート、ウレタンメタアクリレート、ジメチロールトリシクロデカンジメタアクリレート、トリメチロールプロパントリメタアクリレートやエトキシ化トリメチロールプロパントリメタアクリレートが挙げられ、これら1種以上を混合して使用する。前記A成分と共に用いることで、優れた硬度や耐擦傷性を有するハードコート層を形成可能なものとして好適である。本発明において、塗料の粘度を下げる場合など、必要に応じてC単官能モノマーまたはD有機溶剤を配合することができる。C成分またはD成分のどちらか一方を1種以上用いるか、両者を2種以上混合して使用してもよい。C単官能モノマーとしては、メタアクリロイルモルホリン、ジメチルメタアクリルアミド、ジエチルメタアクリルアミド、ジメチルアミノプロピルメタアクリルアミド、メトキシメチルメタアクリルアミド、エトキシメチルメタアクリルアミド、プロポキシメチルメタアクリルアミド、イソボルニルメタアクリレート、ベンジルメタアクリレート、シクロヘキシルメタアクリレート、ジシクロペンタニルメタアクリレート、ジシクロペンテニルメタアクリレート、ジシクロペンテニルオキシエチルメタアクリレート、ブトキシエチルメタアクリレート、ジエチレングリコールモノエチルエーテルメタアクリレート、ジメチルアミノエチルメタアクリレート、ジプロピレングリコールメタアクリレート、エトキシジエチレングリコールメタアクリレート、エトキシ化フェニルメタアクリレート、イソアミルメタアクリレート、メトキシジプロピレングリコールメタアクリレート、メトキシトリプロピレングリコールメタアクリレート、メトキシポリエチレングリコールメタアクリレート、メトキシトリエチレングリコールメタアクリレート、フェノキシジエチレングリコールメタアクリレート、フェノキシエチルメタアクリレート、tブチルメタアクリレート、テトラフルオロプロピルメタアクリレート、テトラヒドロフルフリルメタアクリレート、トリフルオロエチルメタアクリレートなどが挙げられる。これらの単官能モノマーは、塗料の粘度を下げる場合など、必要に応じて配合する事ができる。C単官能モノマーの含有量としては、A成分及びB成分の合計量100重量部に対して50重量部以下にすることが好ましい。C単官能モノマーの含有量が30重量部よりも多くなると、ハードコート層の硬度や耐擦傷性に影響が出る場合があるため好ましくない。D有機溶剤としては、メタノール、エタノール、n-プロパノール、イソプロパノール、n-ブタノール、イソブタノール、ジアセトンアルコール、アセトン、メチルエチルケトン、メチルイソブチルケトン、ジイソブチルケトン、ヘキサン、シクロヘキサン、トルエン、キシレン、酢酸メチル、酢酸エチル、酢酸n-ブチル、酢酸イソブチル、メチルセロソルブ、エチルセロソルブ、ブチルセロソルブ、メトキシプロパノール、メトキシブタノール、プロピレングリコールモノメチルエーテルなどが挙げられる。これらの有機溶剤は、塗料の粘度を下げる場合など、必要に応じて配合する事ができる。D有機溶剤の含有量としては、特に限定されないが、A成分及びB成分の合計量100重量部に対して100重量部以下にすることが好ましい。D有機溶剤の含有量が100重量部よりも多くなると、ハードコート層の密着性、硬度、耐擦傷性に影響が出るため好ましくない。本発明の紫外線硬化型プラスチック基材用ハードコート組成物にはE光重合開始剤を配合する。E光重合開始剤としては、ベンゾイン、ベンゾインメチルエーテル、ベンゾインエチルエーテル、ベンゾインイソプロピルエーテルなどのベンゾインまたはそのエーテル、ベンゾフェノンなどのベンゾフェノン系化合物、ベンジル、ベンジルメチルケタール、ベンジルエチルケタールなどのベンジル系化合物、2ヒドロキシ2メチル1フェニルプロパン1オン、14フェニル2ヒドロキシ2メチル1プロパン1オンなどのヒドロキシアルキルフェニルケトン系化合物などが挙げられる。市販されているダロキュア1173、ダロキュア2959、イルガキュア184チバジャパン株製が好適である。E光重合開始剤の含有量は、A成分、B成分、C成分の合計量100重量部に対して1~10重量部の範囲であることが好ましい。1より少ないと十分な硬化性が得られず、10より多いと硬度や耐擦傷性に影響が出るため好ましくない。以下に実施例により、本発明を詳細に、より具体的に説明するが、本発明は実施例のみに限定されるものではない。[ポリマーAの合成]A-1攪拌機、還流冷却管、温度計及びガス導入管を設けた1L容量のセパラブルフラスコに、ジメチルアクリルアミド株興人製:DMAA50重量部、2-ヒドロキシエチルメタクリレート東京化成工業株製65.6重量部、メチルエチルケトン和光純薬工業株製433重量部を投入し、撹拌下、窒素ガスで1時間脱気した。この後、2,2-アゾビス2,4-ジメチルバレロニトリル和光純薬工業株製:V-652.5重量部をメチルエチルケトン30重量部に溶解させた溶液を加え、70°Cに昇温して8時間重合反応を実施することでプレポリマーを合成した。このプレポリマー液を80°C以上に加熱してメチルエチルケトンを蒸留除去し、プレポリマー濃度が70wtになる様に調整した。導入ガスを窒素から空気に変更し、メタクリロイルオキシエチルイソシアネート昭和電工株製:カレンズMOI78.3重量部、ハイドロキノンモノメチルエーテル和光純薬工業株製0.2重量部、ジブチルスズジラウレート東京化成工業株製1.6重量部を投入し、80°Cのまま4時間反応させた。反応終了後、ポリマー濃度が70wtになる様にメチルエチルケトンを追加して微調整し、A-1のメチルエチルケトン溶液を取得した。得られたポリマーA-1の重量平均分子量は19000であった。A-2A-1の2-ヒドロキシエチルメタクリレート65.6重量部を2-ヒドロキシエチルアクリルアミド株興人製:HEAA58.1重量部、メチルエチルケトン433重量部を402重量部としたこと以外はA-1と同様に実施した。得られたポリマーA-2の重量平均分子量は13000であった。A-3A-1のジメチルアクリルアミド50重量部をメタクリル酸メチル50重量部、2-ヒドロキシエチルメタクリレート65.6重量部を65重量部、メチルエチルケトン433重量部を430重量部、メタクリロイルオキシエチルイソシアネート78.3重量部を77.5重量部としたこと以外はA-1と同様に実施した。得られたポリマーA-3の重量平均分子量は38000であった。[試験片の作成]実施例1A成分としてA-1のポリマー溶液70重量部ポリマー固形分として49重量部、B成分としてジペンタエリスリトールヘキサアクリレートダイセルサイテック株製:DPHA50重量部、D成分としてメチルエチルケトン30重量部、E成分としてダロキュア1173チバジャパン株製3重量部を撹拌混合し、紫外線硬化型ハードコート組成物を調整した。この時に相溶性を目視により確認した。この組成物を、厚さ100μmの易接着PETフィルムに対して乾燥後の膜厚が10μmになるようにバーコーターを用いて塗工した。次に塗工した基材を加熱することにより有機溶剤を揮発させた後、高圧水銀灯型の紫外線照射機OHD-320M株オーク製作所製を用いて塗膜を硬化させて試験片を作成した。実施例2~4、比較例1~3表1に示す配合割合で紫外線硬化型ハードコート組成物を調整した以外は、実施例1と同様にして試験片を作成した。このようにして得られた実施例1~4、比較例1~3の試験片の耐カール性、鉛筆硬度、密着性、耐擦傷性、耐湿性に関して評価を実施した。結果を表1に示す。1シペンタエリスリトールヘキサアクリレートダイセルサイテック株製2アクリロイルモルホリン株興人製3ウレタンアクリレートダイセルサイテック株製:EBECRYL2204メチルエチルケトン和光純薬工業株製5チバジャパン株製1相溶性調整した紫外線硬化型ハードコート組成物を目視により確認した。○:無色透明で不溶解物なし×:不溶解物、白濁が見られる2耐カール性の評価ハードコート処理したフィルムを10cm角に切り取り、フィルムの四隅の浮き上がりを測定した。○:10cm以下の浮き上がり△:20cm以下の浮き上がり×:大きくカールする3鉛筆硬度の評価JISK54008.4手かき法1990年版に基づき評価した。4密着性の評価JISK54008.5碁盤目テープ法1990年版に基づき1mm角のます目を100個作成し、セロハンテープを貼り付け、一気に剥がした時に基材側に塗膜が残ったます目の数を数えて評価した。5耐擦傷性の評価学振型摩擦堅牢度試験機テスター産業株製に0000のスチールウールを取り付け、500g/cm2の荷重をかけながら10往復させ、傷の発生の有無を評価した。◎:膜の剥離や傷の発生がほとんど認められない○:膜にわずかな細い傷が認められる△:膜に傷が発生するが基材より少ない×:基材と同等もしくはそれ以上の傷が発生する6耐湿性の評価JISK54009.2固定式1990年版に基づき評価した。50°C、95雰囲気下で、72時間放置後の密着性と外観を評価した。密着性に関しては、前記方法と同様に実施した。外観に関しては次のように評価した。◎:変色、剥離などの変化なし○:僅かに変色が見られるのみ△:膜の一部が剥離する×:膜が完全に剥離または溶解する"